(57)【要約】  本発明は、カメラおよびセンサーなどの外光を利用する素子を観察者に認識されづらくするための加飾シート、上記加飾シートを用いた光学デバイス、および、画像表示装置を提供する。本発明の加飾シートは、円偏光反射層、λ／４板Ａ、直線偏光子、および、λ／４板Ｂをこの順に有し、円偏光反射層が、波長選択反射性を有するコレステリック液晶層を１層以上有し、波長λｎｍにおける積分反射率をＩ−Ｒ（λ）とした際に、円偏光反射層のＩ−Ｒ（６３０）、Ｉ−Ｒ（５５０）、および、Ｉ−Ｒ（４５０）がいずれも３０％以上であり、λ／４板Ａの遅相軸と直線偏光子の吸収軸とのなす角、および、λ／４板Ｂの遅相軸と直線偏光子の吸収軸とのなす角が、それぞれ４５°±１０°である。
2018212347.tif 000002
【特許請求の範囲】
【請求項１】
円偏光反射層、λ／４板Ａ、直線偏光子、および、λ／４板Ｂをこの順に有し、
前記円偏光反射層が、波長選択反射性を有するコレステリック液晶層を１層以上有し、
波長λｎｍにおける積分反射率をＩ−Ｒ（λ）とした際に、
前記円偏光反射層のＩ−Ｒ（６３０）、Ｉ−Ｒ（５５０）、および、Ｉ−Ｒ（４５０）がいずれも３０％以上であり、
前記λ／４板Ａの遅相軸と前記直線偏光子の吸収軸とのなす角、および、前記λ／４板Ｂの遅相軸と前記直線偏光子の吸収軸とのなす角が、それぞれ４５°±１０°である、加飾シート。
【請求項２】
波長λｎｍにおける鏡面反射率をＳ−Ｒ（λ）とした際に、
前記円偏光反射層のＳ−Ｒ（６３０）、Ｓ−Ｒ（５５０）、および、Ｓ−Ｒ（４５０）がいずれも３０％以下である、請求項１に記載の加飾シート。
【請求項３】
前記円偏光反射層が式（Ａ１）〜式（Ｃ１）を満たす、請求項１または２に記載の加飾シート。
式（Ａ１）  Ｒ［４５，３５］（６３０）／Ｒ［４５，２０］（６３０）≦１０．０
式（Ｂ１）  Ｒ［４５，３５］（５５０）／Ｒ［４５，２０］（５５０）≦１０．０
式（Ｃ１）  Ｒ［４５，３５］（４５０）／Ｒ［４５，２０］（４５０）≦１０．０
ここで、Ｒ［４５，３５］（λ）は、前記円偏光反射層への極角４５°の入射光に対して、その入射光の方位角と１８０°ずれた方位角における極角３５°の受光角度で測定される、波長λにおける反射率を表し、
Ｒ［４５，２０］（λ）は、前記円偏光反射層への極角４５°の入射光に対して、その入射光の方位角と１８０°ずれた方位角における極角２０°の受光角度で測定される、波長λにおける反射率を表す。
【請求項４】
前記円偏光反射層が式（Ａ２）〜式（Ｃ２）を満たす、請求項３に記載の加飾シート。
式（Ａ２）  Ｒ［４５，３５］（６３０）／Ｒ［４５，２０］（６３０）≦４．０
式（Ｂ２）  Ｒ［４５，３５］（５５０）／Ｒ［４５，２０］（５５０）≦４．０
式（Ｃ２）  Ｒ［４５，３５］（４５０）／Ｒ［４５，２０］（４５０）≦４．０
【請求項５】
前記円偏光反射層が、異なる選択反射波長を有するコレステリック液晶層を複数有し、
複数の前記コレステリック液晶層の選択反射波長が、前記直線偏光子側から順に短波化する、請求項１〜４のいずれか１項に記載の加飾シート。
【請求項６】
波長λｎｍにおける積分反射率をＩ−Ｒ（λ）とした際に、
前記円偏光反射層のＩ−Ｒ（７５０）が３０％以上である、請求項１〜５のいずれか１項に記載の加飾シート。
【請求項７】
請求項１〜６のいずれか１項に記載の加飾シートと、前記加飾シートを透過する光を利用する素子とを有する、光学デバイス。
【請求項８】
請求項１〜６のいずれか１項に記載の加飾シートが、前記加飾シートを透過する光を利用する素子の表面上に配置される、請求項７に記載の光学デバイス。
【請求項９】
前記加飾シートを透過する光を利用する素子が撮像素子である、請求項７または８に記載の光学デバイス。
【請求項１０】
請求項１〜６のいずれか１項に記載の加飾シートと、画像表示素子とを有する、画像表示装置。
【発明の詳細な説明】
【技術分野】
【０００１】
本発明は、加飾シート、光学デバイス、および、画像表示装置に関する。
【背景技術】
【０００２】
近年、モバイルパソコン、スマートフォン、および、タブレットなどのデバイスに、カメラおよびセンサーなどの外光を利用する素子が搭載されている。また、個人認証および視点トラッキングなどカメラおよびセンサーを用いた技術の向上により、外光を利用する素子の搭載デバイス種および数は拡大していくと予想される。
外光を利用する素子に関する様々な技術が提案されており、例えば、特許文献１には、カメラの前面にハーフミラーを配置することで、視認対象から監視カメラが視認されにくくすることが開示されている。
【先行技術文献】
【特許文献】
【０００３】
【特許文献１】特開平５−１６１０３９号公報
【発明の概要】
【発明が解決しようとする課題】
【０００４】
近年、デバイスに搭載されたカメラなどの素子が、“カメラ”として使用者に認識されてしまい、デザインとしての一体感が損なわれる場合がある。
特許文献１では、ハーフミラー部分の外観は鏡のようになるため、様々な任意のデザイン性を付与することは難しいという問題があった。つまり、特許文献１以外の方法にて、カメラおよびセンサーなどの外光を利用する素子を観察者から視認しづらくする技術が望まれていた。【０００５】
本発明は、上記実情に鑑みて、カメラおよびセンサーなどの外光を利用する素子を観察者に認識されづらくするための加飾シートを提供することを課題とする。
また、本発明は、上記加飾シートを用いた光学デバイス、および、画像表示装置を提供することも課題とする。
【課題を解決するための手段】
【０００６】
本発明者らは、鋭意検討の結果、以下の構成により上記課題を解決できることを見出した。【０００７】
（１）  円偏光反射層、λ／４板Ａ、直線偏光子、および、λ／４板Ｂをこの順に有し、
円偏光反射層が、波長選択反射性を有するコレステリック液晶層を１層以上有し、
波長λｎｍにおける積分反射率をＩ−Ｒ（λ）とした際に、
円偏光反射層のＩ−Ｒ（６３０）、Ｉ−Ｒ（５５０）、および、Ｉ−Ｒ（４５０）がいずれも３０％以上であり、
λ／４板Ａの遅相軸と直線偏光子の吸収軸とのなす角、および、λ／４板Ｂの遅相軸と直線偏光子の吸収軸とのなす角が、それぞれ４５°±１０°である、加飾シート。
（２）  波長λｎｍにおける鏡面反射率をＳ−Ｒ（λ）とした際に、
円偏光反射層のＳ−Ｒ（６３０）、Ｓ−Ｒ（５５０）、および、Ｓ−Ｒ（４５０）がいずれも３０％以下である、（１）に記載の加飾シート。
（３）  円偏光反射層が後述する式（Ａ１）〜式（Ｃ１）を満たす、（１）または（２）に記載の加飾シート。
（４）  円偏光反射層が後述する式（Ａ２）〜式（Ｃ２）を満たす、（３）に記載の加飾シート。
（５）  円偏光反射層が、異なる選択反射波長を有するコレステリック液晶層を複数有し、
複数のコレステリック液晶層の選択反射波長が、直線偏光子側から順に短波化する、（１）〜（４）のいずれかに記載の加飾シート。
（６）  波長λｎｍにおける積分反射率をＩ−Ｒ（λ）とした際に、
円偏光反射層のＩ−Ｒ（７５０）が３０％以上である、（１）〜（５）のいずれかに記載の加飾シート。
（７）  （１）〜（６）のいずれかに記載の加飾シートと、加飾シートを透過する光を利用する素子とを有する、光学デバイス。
（８）  （１）〜（６）のいずれかに記載の加飾シートが、加飾シートを透過する光を利用する素子の表面上に配置される、請求項７に記載の光学デバイス。
（９）  加飾シートを透過する光を利用する素子が撮像素子である、（７）または（８）に記載の光学デバイス。
（１０）  （１）〜（６）のいずれかに記載の加飾シートと、画像表示素子とを有する、画像表示装置。
【発明の効果】
【０００８】
本発明によれば、カメラおよびセンサーなどの外光を利用する素子を観察者に認識されづらくするための加飾シートを提供できる。
また、本発明は、上記加飾シートを用いた光学デバイス、および、画像表示装置を提供できる。
【図面の簡単な説明】
【０００９】
【図１】本発明の加飾シートの一実施形態の模式的な断面図である。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、平行および直交とは厳密な意味での平行、直交を意味するのではなく、平行または直交から±５°の範囲を意味する。
【００１１】
本明細書において、液晶性組成物および液晶性化合物は、硬化などにより、もはや液晶性を示さなくなったものも概念として含む。
【００１２】
本明細書において、積分反射率とは、円偏光反射層の表面（主面）へ極角５°（円偏光反射層の表面の法線方向から５°傾いた方向）から光を入射して、円偏光反射層にて反射させた際に、入射した光の強度に対する、全ての方向に反射した光の強度の積分値の割合である。
本明細書において、波長λにおける積分反射率Ｉ−Ｒ（λ）は下記の方法で測定された値である。具体的には、分光光度計（日本分光（株）製、Ｖ−５５０）に大型積分球装置（日本分光（株）製、ＩＬＶ−４７１）を取り付けた装置を用いて、円偏光反射層の表面に極角５°から波長３８０〜７８０ｎｍの光が入射させた際に光トラップにより測定される、波長λで積分反射率を表す。
【００１３】
本明細書において、鏡面反射率とは、円偏光反射層の表面（主面）へ極角５°（円偏光反射層の表面の法線方向から５°傾いた方向）から光を入射して、円偏光反射層にて反射させた際に、入射した光の強度に対する、入射光の方位角と１８０°ずれた方位角における極角５°の受光角度で測定される反射光の強度の割合である。
本明細書において、分光光度計（日本分光（株）製、Ｖ−５５０）に絶対反射率測定装置ＡＲＶ−４７４を取り付けた装置を用いて、円偏光反射層の表面に極角５°から波長３８０〜７８０ｎｍの光が入射させた際に測定される、波長λで鏡面反射率を表す。
【００１４】
本明細書において、波長λにおける極角θの入射光に対して、その入射光の方位角と１８０°ずれた方位角における極角φの受光角度で測定される反射率Ｒ［θ，φ］（λ）は下記の方法で測定された値である。
具体的には、反射率とは、円偏光反射層の表面に光が入射するように、入射角度（極角、方位角）、受光角度（極角、方位角）、および、測定波長領域を適宜設定し、三次元変角分光測色システム（（株）村上色彩技術研究所製、ＧＣＭＳ−３Ｂ）を用いて測定した値である。
【００１５】
本明細書において、選択反射波長は下記の方法で測定された値である。
積分反射率を上述した方法により測定すると、波長を横軸にした山型（上に凸型）である積分反射率のスペクトル波形が得られる。このとき積分反射率の最大値と最小値の平均反射率（算術平均）を求め、波形と平均反射率との２交点の２つの波長のうち、短波側の波長の値をλα（ｎｍ）、長波側の波長の値をλβ（ｎｍ）とし、下記式により算出した値である。
選択反射波長＝（λα＋λβ）／２
ここで、拡散反射性が低く、鏡面反射性の強い試料の場合は、積分反射率の積分反射スペクトルの波形が鋸歯状に乱れる場合がある。このような場合は、上記の鏡面反射率のスペクトル波形にて、鏡面反射率の最大値と最小値との平均反射率（算術平均）を求め、波形と平均反射率との２交点の２つの波長のうち、短波側の波長の値をλα（ｎｍ）、長波側の波長の値をλβ（ｎｍ）として、上記式により選択反射波長を算出する。
【００１６】
本明細書において、Ｒｅ（λ）およびＲｔｈ（λ）は、それぞれ波長λにおける面内のレタデーションおよび厚み方向のレタデーションを表す。特に記載がないときは、波長λは、５５０ｎｍとする。
本明細書において、Ｒｅ（λ）およびＲｔｈ（λ）はＡｘｏＳｃａｎ  ＯＰＭＦ−１（オプトサイエンス社製）において、波長λで測定した値である。ＡｘｏＳｃａｎにて平均屈折率（（ｎｘ＋ｎｙ＋ｎｚ）／３）と膜厚（ｄ（μｍ））を入力することにより、
遅相軸方向（°）
Ｒｅ（λ）＝Ｒ０（λ）
Ｒｔｈ（λ）＝（（ｎｘ＋ｎｙ）／２−ｎｚ）×ｄ
が算出される。
なお、Ｒ０（λ）は、ＡｘｏＳｃａｎ  ＯＰＭＦ−１で算出される数値として表示されるものであるが、Ｒｅ（λ）を意味している。
【００１７】
ＡｘｏＳｃａｎにて用いられる平均屈折率は、アッベ屈折率（ＮＡＲ−４Ｔ、アタゴ（株）製）を使用し、光源にナトリウムランプ（λ＝５８９ｎｍ）を用いて測定する。また、波長依存性を測定する場合は、多波長アッベ屈折計ＤＲ−Ｍ２（アタゴ（株）製）にて、干渉フィルターとの組み合わせで測定できる。
また、ポリマーハンドブック（ＪＯＨＮ ＷＩＬＥＹ＆ＳＯＮＳ，ＩＮＣ）、および、各種光学フィルムのカタログの値を使用できる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）。
【００１８】
なお、本明細書において、円偏光反射層の平面（主面。厚み方向に対して垂直な面）をｘｙ平面、その平面に対する法線方向をｚ軸とした場合、極角とは、上記法線方向から傾いた角度を意味し、方位角とは、ｘｙ平面において、基準線とのなす角度を意味する。
【００１９】
＜加飾シート＞
本発明の加飾シートは、円偏光反射層、λ／４板Ａ、直線偏光子、および、λ／４板Ｂをこの順に有し、円偏光反射層が、波長選択反射性を有するコレステリック液晶層を１層以上有し、円偏光反射層のＩ−Ｒ（６３０）、Ｉ−Ｒ（５５０）、および、Ｉ−Ｒ（４５０）がいずれも３０％以上であり、λ／４板Ａの遅相軸と直線偏光子の吸収軸とのなす角、および、λ／４板Ｂの遅相軸と直線偏光子の吸収軸とのなす角が、それぞれ４５°±１０°である加飾シートである。
【００２０】
本発明者らは、外光を利用する素子の前面に、コレステリック液晶層を１層以上有する円偏光反射層を配置し、外光中の右回りおよび左回りの円偏光のうち、片方の円偏光を反射させることで、外光を利用する素子の有るところと無いところを曖昧にし、外光を利用する素子を認識しづらくさせることができることを知見した。なお、その際、外光の内、一方の円偏光は円偏光反射層を透過するため、この透過光を利用できる。
一方で、円偏光反射層だけでは、外光を利用する素子まで届いた光が、外光を利用する素子の表面、例えばレンズなどで反射してしまい、結果として反射光の一部が観察者まで届き、外光を利用する素子が見えてしまうという問題があった。
そこで、外光を利用する素子の表面で反射した光を、λ／４層と直線偏光子を用いて遮断することで、観察者に届く光を低減し、効果的に外光を利用する素子を認識しづらくできることを見出した。
【００２１】
図１に、本発明の加飾シートの一実施形態の模式的な断面図を示す。
図１に示すように、加飾シート１０は、円偏光反射層１２と、λ／４板Ａ１４と、直線偏光子１６と、λ／４板Ｂ１８とを有する。円偏光反射層１２は、第１コレステリック液晶層２０、第２コレステリック液晶層２２、および、第３コレステリック液晶層２４をこの順で有する。第１コレステリック液晶層２０、第２コレステリック液晶層２２、および、第３コレステリック液晶層２４は、それぞれ選択反射波長が異なる層である。
なお、図１においては、円偏光反射層が３層のコレステリック液晶層を有する態様を述べたが、この態様に限定されず、円偏光反射層が１層のコレステリック液晶層を有する態様であっても、２層または４層以上のコレステリック液晶層を有する態様であってもよい。
なお、加飾シートと、外光を利用する素子（言い換えれば、加飾シートを透過する光を利用する素子）との配置関係は、観察者が視認する側から加飾シート、外光を利用する素子を配置する。また、加飾シートは、加飾シート中の円偏光反射層が観察者側になるように配置する。
【００２２】
加飾シート１０において、円偏光反射層１２側から入射した外光は、円偏光反射層１２によって片方の円偏光成分が反射され、もう一方の円偏光成分が透過する。
透過した円偏光成分は、λ／４板Ａ１４によって、直線偏光に変換される。この時、直線偏光の偏光軸と、直線偏光子の透過軸とが揃うように（平行となるように）、λ／４板Ａの遅相軸と直線偏光子１６の透過軸とを配置している。λ／４板Ａ１４がなくとも円偏光反射層１２を透過した円偏光成分は直線偏光子１６を透過するが、λ／４板Ａ１４を用いることで、直線偏光子１６で吸収される光を減らし、加飾シート１０を透過する光量の低下を抑制できる。
【００２３】
直線偏光子１６を透過した光は、図示しない外光を利用する素子で利用されるが、一部の光は外光を利用する素子の表面などで反射してしまう。
そこで、加飾シート１０では、まず、λ／４板Ｂ１８によって、直線偏光子１６を透過した直線偏光を円偏光に変換する。次に、変換された円偏光は、外光を利用する素子の表面で反射し、その旋回方向が逆転した円偏光となる。素子で反射された光がλ／４板Ｂ１８に入射されると直線偏光に変換され、λ／４板Ｂ１８と透過した直線偏光の偏光軸は直線偏光子１６の吸収軸と平行な関係になるため、直線偏光子１６によって吸収される。このように、直線偏光子１６およびλ／４板Ｂ１８を配置することにより、外光を利用する素子の反射光は、加飾シート１０を透過しなくなり、外光を利用する素子をより認識しづらくできる。
【００２４】
ここで、円偏光反射層でどちらの円偏光を反射する構成とするかで、各層の好ましい角度の配置が変わる。
円偏光反射層が右回りの円偏光（右円偏光）を反射する場合は、λ／４板Ａ側から直線偏光子を観察した際に、直線偏光子の吸収軸がλ／４板Ａの遅相軸から反時計まわりに４５°±１０°となるような角度に配置されることが好ましく、円偏光反射層が左回りの円偏光（左円偏光）を反射する場合は、λ／４板Ａ側から直線偏光子を観察した際に、直線偏光子の吸収軸がλ／４板Ａの遅相軸から時計まわりに４５°±１０°となるような角度に配置されることが好ましい。
以上のように、λ／４板Ａの遅相軸と直線偏光子の吸収軸とのなす角は、４５°±１０°であることが好ましい。
また、λ／４板Ｂの遅相軸と直線偏光子の吸収軸とのなす角は、４５°±１０°であることが好ましい。
なお、光が手前に向かって進んでくるように眺めた場合に電場ベクトルの先端が時間の増加に従って時計回りに回る場合が右円偏光であり、反時計回りに回る場合が左円偏光であるとして定義される。
【００２５】
以下、加飾シートを構成する各部材について詳述する。
【００２６】
（円偏光反射層）
円偏光反射層は、選択反射波長域において、右円偏光および左円偏光のいずれか一方を選択的に反射させ、他方の円偏光を透過させる円偏光選択反射層である。
【００２７】
円偏光反射層のＩ−Ｒ（６３０）、Ｉ−Ｒ（５５０）、および、Ｉ−Ｒ（４５０）は、それぞれ３０％以上を満たす。
ここで、Ｉ−Ｒ（λ）は、上述したように、波長λｎｍにおける積分反射率を表す。
上記値とすることで、より加飾シートを透過する光を利用する素子を認識しづらくできる。
Ｉ−Ｒ（６３０）の範囲としては、より加飾シートを透過する光を利用する素子を認識しづらくできる点（以下、「本発明の効果がより優れる点」ともいう）で、３５〜５０％が好ましく、４０〜５０％がより好ましい。
Ｉ−Ｒ（５５０）の範囲としては、本発明の効果がより優れる点でで、３５〜５０％が好ましく、４０〜５０％がより好ましい。
Ｉ−Ｒ（４５０）の範囲としては、本発明の効果がより優れる点でで、３５〜５０％が好ましく、４０〜５０％がより好ましい。
【００２８】
さらに、斜めから見た時の加飾シートの色味変化を低減できる点で、Ｉ−Ｒ（７３０）（波長７５０ｎｍにおける積分反射率）の範囲としては、３０％以上が好ましく、３５〜５０％がより好ましく、４０〜５０％がさらに好ましい。
【００２９】
また、円偏光反射層のＳ−Ｒ（６３０）、Ｓ−Ｒ（５５０）、および、Ｓ−Ｒ（４５０）は、それぞれ３０％以下が好ましい。
ここで、Ｓ−Ｒ（λ）は、上述したように、波長λｎｍにおける鏡面反射率を表す。
上記値とすることで斜めから見たときに、より加飾シートを透過する光を利用する素子を認識しづらくできる。
Ｓ−Ｒ（６３０）の範囲としては、本発明の効果がより優れる点で、５〜２０％が好ましく、５〜１５％がより好ましい。
Ｓ−Ｒ（５５０）の範囲としては、本発明の効果がより優れる点でで、５〜２０％が好ましく、５〜１５％がより好ましい。
Ｓ−Ｒ（４５０）の範囲としては、本発明の効果がより優れる点でで、５〜２０％が好ましく、５〜１５％がより好ましい。
【００３０】
また、円偏光反射層は式（Ａ１）〜（Ｃ１）を満たすことが好ましい。
式（Ａ１）  Ｒ［４５，３５］（６３０）／Ｒ［４５，２０］（６３０）≦１０．０
式（Ｂ１）  Ｒ［４５，３５］（５５０）／Ｒ［４５，２０］（５５０）≦１０．０
式（Ｃ１）  Ｒ［４５，３５］（４５０）／Ｒ［４５，２０］（４５０）≦１０．０
ここで、Ｒ［４５，３５］（λ）は、円偏光反射層への極角４５°の入射光に対して、その入射光の方位角と１８０°ずれた方位角における極角３５°の受光角度で測定される、波長λにおける反射率を表し、
Ｒ［４５，２０］（λ）は、円偏光反射層への極角４５°の入射光に対して、その入射光の方位角と１８０°ずれた方位角における極角２０°の受光角度で測定される、波長λにおける反射率を表す。
【００３１】
さらに、円偏光反射層は下記式（Ａ２）〜（Ｃ２）を満たすことがより好ましい。
式（Ａ２）  Ｒ［４５，３５］（６３０）／Ｒ［４５，２０］（６３０）≦４．０
式（Ｂ２）  Ｒ［４５，３５］（５５０）／Ｒ［４５，２０］（５５０）≦４．０
式（Ｃ２）  Ｒ［４５，３５］（４５０）／Ｒ［４５，２０］（４５０）≦４．０
【００３２】
なお、上記Ｒ［４５，３５］（６３０）／Ｒ［４５，２０］（６３０）の下限は特に限定されないが、１．０以上が好ましい。
上記Ｒ［４５，３５］（５５０）／Ｒ［４５，２０］（５５０）の下限は特に限定されないが、１．０以上が好ましい。
上記Ｒ［４５，３５］（４５０）／Ｒ［４５，２０］（４５０）の下限は特に限定されないが、１．０以上が好ましい。
【００３３】
円偏光反射層は、波長選択反射性を有するコレステリック液晶層を１層以上有する。
コレステリック液晶層は、波長選択反射性を有する層であって、液晶性化合物をコレステリック配向状態で固定してなる層であることが好ましい。言い換えれば、コレステリック液晶層は、コレステリック液晶相を固定してなる層であることが好ましい。コレステリック配向状態は、右円偏光を反射する配向状態でも、左円偏光を反射する配向状態でもよい。
なお、ここで、コレステリック液晶相を「固定した」状態は、コレステリック液晶相となっている液晶性化合物の配向が保持された状態である。より具体的には、コレステリック液晶相を「固定した」状態は、通常０〜５０℃、より過酷な条件下では−３０〜７０℃の温度範囲において、層に流動性が無く、また、外場もしくは外力によって配向形態に変化を生じさせることなく、固定化された配向形態を安定に保ち続けることができる状態であることが好ましい。コレステリック液晶層においては、コレステリック液晶相の光学的性質が層中において保持されていれば十分であり、層中の液晶性化合物はもはや液晶性を示していなくてもよい。
【００３４】
コレステリック液晶層は、液晶性化合物を含む組成物から形成された層であることが好ましく、重合性液晶性化合物（重合性基を有する液晶性化合物）を含む組成物を用いて、重合性液晶性化合物をコレステリック液晶相の配向状態としたうえで、光照射などによって硬化した層であることが好ましい。
液晶性化合物の種類は特に限定されず、各種公知の化合物が挙げられる。液晶性化合物としては、その形状から、棒状タイプ（棒状液晶性化合物）と円盤状タイプ（ディスコティック液晶性化合物、円盤状液晶性化合物）とに分類でき、螺旋ピッチ数の調整の点から、棒状液晶性化合物が好ましい。
液晶性化合物は、重合性基を有していてもよい。重合性基の種類は特に限定されず、付加重合反応が可能な官能基が好ましく、重合性エチレン性不飽和基または環重合性基がより好ましい。より具体的には、重合性基としては、（メタ）アクリロイル基、ビニル基、スチリル基、アリル基、エポキシ基、または、オキセタン基が好ましく、（メタ）アクリロイル基がより好ましい。
【００３５】
組成物は、キラル剤を含んでいてもよい。
キラル剤の種類は、特に限定されない。キラル剤は液晶性であっても、非液晶性であってもよい。キラル剤は、公知の種々のキラル剤（例えば、液晶デバイスハンドブック、第３章４−３項、ＴＮ（twisted nematic）、ＳＴＮ（Super Twisted Nematic）用カイラル剤、１９９頁、日本学術振興会第１４２委員会編、１９８９に記載）から選択できる。キラル剤は、一般に不斉炭素原子を含む。ただし、不斉炭素原子を含まない軸性不斉化合物または面性不斉化合物を、キラル剤として用いることもできる。軸性不斉化合物または面性不斉化合物の例には、ビナフチル、ヘリセン、パラシクロファンおよびこれらの誘導体が含まれる。キラル剤は、重合性基を有していてもよい。
キラル剤は、１種単独で用いてもよく、２種以上を併用してもよい。
組成物中でのキラル剤の含有量は特に限定されないが、液晶性化合物全質量に対して、０．５〜３０質量％が好ましい。
【００３６】
組成物は、重合開始剤を含んでいてもよい。特に、液晶性化合物が重合性基を有する場合、組成物が重合開始剤を含むことが好ましい。
重合開始剤としては、紫外光照射によって重合反応を開始可能な光重合開始剤が好ましい。
組成物中での重合開始剤の含有量は特に限定されないが、液晶性化合物全質量に対して、０．１〜２０質量％が好ましく、１〜８質量％がより好ましい。
【００３７】
組成物は、界面活性剤を含んでいてもよい。組成物が界面活性剤を含むことにより、界面活性剤が配向制御剤として機能し、安定的または迅速なコレステリック液晶相の形成が可能となる。
組成物中での界面活性剤の含有量は特に限定されないが、液晶性化合物全質量に対して、０．０１〜１０質量％が好ましく、０．０１〜５質量％がより好ましい。
【００３８】
組成物は、溶媒を含んでいてもよい。
溶媒としては、水または有機溶媒が挙げられる。有機溶媒としては、例えば、アミド類、スルホキシド類、ヘテロ環化合物、炭化水素、アルキルハライド類、エステル類、ケトン類、および、エーテル類が挙げられる。
【００３９】
組成物は、酸化防止剤、紫外光吸収剤、増感剤、安定剤、可塑剤、連鎖移動剤、重合禁止剤、消泡剤、レベリング剤、増粘剤、難燃剤、分散剤、ならびに、染料および顔料などの色材、などの他の添加剤を含んでいてもよい。
【００４０】
コレステリック液晶層の製造方法は特に限定されないが、コレステリック液晶層の螺旋ピッチ数を調整しやすい点から、上記組成物を支持体上に塗布して塗膜を形成し、塗膜に加熱処理を施して液晶性化合物をコレステリック配向させて、形成されたコレステリック液晶相を固定化してコレステリック液晶層を形成する方法が好ましい。
以下、上記方法の手順について詳述する。
【００４１】
まず、組成物が塗布される支持体の種類は特に限定されない。なお、支持体としては、コレステリック液晶層形成後に剥離される仮支持体であってもよい。
支持体（仮支持体）としては、プラスチックフィルムの他、ガラス基板などを用いてもよい。
なお、必要に応じて、支持体上に配向膜を設けてもよい。また、支持体表面にラビング処理を施して、ラビング処理が施された表面上に組成物を塗布してもよい。
【００４２】
また、必要に応じて、支持体上には下塗り層を設けてもよい。
下塗り層としては、（メタ）アクリル樹脂、ポリビニルアルコール樹脂、ポリオレフィン樹脂、シクロオレフィンポリマー樹脂、ポリカーボネート樹脂、ポリウレタン樹脂、ポリスチレン樹脂、ポリイミド樹脂、エポキシ樹脂、ポリエステル樹脂、または、ポリエーテル樹脂を含んでいる下塗り層が挙げられる。
なお、（メタ）アクリル樹脂は、ペンタエリスリトールトリアクリレート、ペンタエリスリトールテトラアクリレートなどの、多官能（メタ）アクリルモノマーを硬化した樹脂であってもよい。
下塗り層には、配向規制力を付与しないか、弱い配向規制力を付与することが好ましい。例えば、ラビング処理を実施しない、また、弱いラビング処理を行なう程度とすることが好ましい。適切な配向規制力を付与することで、後述する波打構造を得ることができる。
【００４３】
支持体上への組成物の塗布方法は特に限定されず、例えば、ワイヤーバーコーティング法、カーテンコーティング法、押し出しコーティング法、ダイレクトグラビアコーティング法、リバースグラビアコーティング法、ダイコーティング法、スピンコーティング法、ディップコーティング法、および、スプレーコーティング法が挙げられる。
次に、形成された塗膜を加熱することにより、液晶性化合物をコレステリック配向させる。加熱温度は、２００℃以下が好ましく、１３０℃以下がより好ましい。この配向処理により、液晶性化合物が、支持体表面に対して実質的に垂直な方向に螺旋軸を有するように液晶性化合物がねじれ配向する。
【００４４】
形成されたコレステリック液晶相を固定化する方法としては、液晶性化合物が重合性基を有する場合、液晶性化合物を重合させる方法が挙げられる。重合は、熱重合および光重合のいずれでもよいが、光重合が好ましい。
【００４５】
コレステリック液晶層は、コレステリック液晶相由来の螺旋構造に起因した円偏光選択反射を示す。通常、コレステリック液晶層の選択反射の選択反射波長λは、螺旋構造のピッチ長Ｐ（＝螺旋の周期：螺旋ピッチ長）に依存し、コレステリック液晶層の平均屈折率ｎとλ＝ｎ×Ｐの関係に従う。そのため、この螺旋ピッチ長Ｐを調節することによって、円偏光選択反射を示す波長を調整できる。コレステリック液晶相の螺旋ピッチ長は、液晶性化合物とともに用いるキラル剤の種類またはその添加濃度に依存するため、これらを調整することによって所望の螺旋ピッチ長を得ることができる。
例えば、コレステリック液晶層の選択反射波長が可視光領域に位置する場合、青色光領域（波長４００ｎｍ以上５００ｎｍ未満の領域）、緑色光領域（波長５００ｎｍ以上６００ｎｍ未満の領域）、および、赤色光領域（波長６００ｎｍ以上７００ｎｍ未満の領域）のいずれに位置してもよい。
【００４６】
円偏光反射層は、コレステリック液晶層を１層以上有していればよく、複数のコレステリック液晶層を含んでいてもよい。
なお、複数のコレステリック液晶層を含む場合、各コレステリック液晶層の反射する円偏光の旋回方向は同じであることが好ましい。つまり、円偏光反射層が複数のコレステリック液晶層を有する場合、いずれのコレステリック液晶層も右円偏光を反射するか、いずれのコレステリック液晶層も左円偏光を反射するのが好ましい。
円偏光反射層が複数のコレステリック液晶層を有する場合、各液晶層において、選択反射波長が異なっていることが好ましい。例えば、円偏光反射層は、青色光領域に選択反射波長を有するコレステリック液晶層、緑色光領域に選択反射波長を有するコレステリック液晶層、および、赤色光領域に選択反射波長を有するコレステリック液晶層を有していてもよい。
さらに、複数のコレステリック液晶層を含む場合、それぞれの層は、直線偏光子に近い側が最も選択反射波長が長く、直線偏光子から遠ざかるにつれて順に短波化していることが好ましい。
【００４７】
また、コレステリック液晶層は、厚み方向に沿って、螺旋ピッチ長が変化している層であってもよい。このようなコレステリック液晶層であれば、円偏光反射層が１層のみのコレステリック液晶層を含む場合であっても、螺旋ピッチ長を調整することにより、青色光領域、緑色光領域、および、赤色光領域のいずれも光も反射できる。
【００４８】
また、コレステリック液晶層は、断面を走査型電子顕微鏡（ＳＥＭ：Scanning Electron Microscope）を用いて観察した際、明部と暗部との縞模様を有することが好ましい。
縞模様は波打構造を有していることが好ましく、波打構造のピーク間距離の平均値が０．５〜５０μｍであることが好ましく、１．５〜１０μｍであることがより好ましく、２．５μｍ〜５．０μｍであることがさらに好ましい。
【００４９】
本明細書において、波打構造とは、縞模様の明部または暗部の連続線においてコレステリック液晶層の平面に対する傾斜角度の絶対値が５°以上である領域Ｍが少なくとも一つ存在し、領域Ｍを挟み、最も近い位置にある、２点の傾斜角度０°の山または谷が特定されるものを意味する。
【００５０】
傾斜角度０°の山または谷とは、凸状、凹状を含むが、傾斜角度０°であれば階段状、棚状の点も含む。波打構造は、縞模様の明部または暗部の連続線において傾斜角度の絶対値が５°以上である領域Ｍとそれを挟む山または谷が複数繰り返すことが好ましい。
【００５１】
また、波打構造のピーク間距離とは、領域Ｍを挟み、最も近い位置にある、２点の傾斜角度０°の山または谷についてコレステリック液晶層の平面方向の距離を計測し、コレステリック液晶層の断面長軸方向の長さ１００μｍ、全膜厚において算術平均した値である。
【００５２】
ここで、各連続線が膜の両界面いずれかに接触し、途切れている場合は、その途切れた箇所の両端は山または谷とはみなさない。また、各連続線が折れ曲がり構造を有している場合、そこで連続線は途切れているものとみなし、その両端は山または谷とみなさない。
【００５３】
（λ／４板）
λ／４板Ａおよびλ／４板Ｂは、それぞれ各種公知のλ／４板であれば特に限定はない。
λ／４板とは、λ／４機能を有する板であり、具体的には、ある特定の波長の直線偏光を円偏光に（または円偏光を直線偏光に）変換する機能を有する板である。
λ／４板Ａおよびλ／４板ＢのＲｅ（５５０）は特に限定されないが、λ／４板として有用である点で、１１０〜１６０ｎｍが好ましく、１２０〜１５０ｎｍがより好ましい。
【００５４】
λ／４板Ａおよびλ／４板Ｂは、それぞれ単層構造であっても、複層構造であってもよい。λ／４板Ａおよびλ／４板Ｂが複層構造である態様としては、具体的には、λ／４板とλ／２板とを積層してなる広帯域λ／４板が挙げられる。
なお、λ／２板とは、特定の波長λｎｍにおける面内レタデーションＲｅ（λ）がＲｅ（λ）≒λ／２を満たす光学異方性層のことをいう。
【００５５】
λ／４板Ａおよびλ／４板Ｂとしては、例えば、（１）特開平５−２７１１８号公報および特開平５−２７１１９号公報に記載された、レタデーションが大きい複屈折性フィルムと、レタデーションが小さい複屈折性フィルムとを、それらの光軸が直交するように積層させた位相差板、（２）特開平１０−６８８１６号公報に記載された、特定波長においてλ／４板となっているポリマーフィルムと、それと同一材料からなり同じ波長においてλ／２板となっているポリマーフィルムとを積層させて、広い波長領域でλ／４板が得られる位相差板、（２）特開平１０−９０５２１号公報に記載された、二枚のポリマーフィルムを積層することにより広い波長領域でλ／４波長を達成できる位相差板、（３）国際公開第００／２６７０５号パンフレットに記載された変性ポリカーボネートフィルムを用いた広い波長領域でλ／４波長を達成できる位相差板、（４）国際公開第００／６５３８４号パンフレットに記載されたセルロースアセテートフィルムを用いた広い波長領域でλ／４波長を達成できる位相差板、などが挙げられる。
λ／４板Ａおよびλ／４板Ｂとしては、市販品を用いることもでき、市販品としては、例えば、ピュアエース（登録商標）ＷＲ（帝人株式会社製ポリカーボネートフィルム）が挙げられる。
【００５６】
λ／４板Ａおよびλ／４板Ｂは、重合性液晶性化合物または高分子液晶性化合物を配列させて固定して形成してもよい。
例えば、λ／４板Ａおよびλ／４板Ｂは、仮支持体、配向膜、または、前面板表面に液晶性組成物を塗布し、液晶性組成物中の重合性液晶性化合物を液晶状態においてネマチック配向させた後、光架橋または熱架橋によって固定化して、形成できる。
また、λ／４板Ａおよびλ／４板Ｂは、高分子液晶性化合物を含む組成物を、仮支持体、配向膜、または前面板表面に液晶性組成物を塗布して、液晶状態においてネマチック配向させた後、冷却することによって配向を固定化して得られる層であってもよい。
【００５７】
（直線偏光子）
直線偏光子は、光を特定の直線偏光に変換する機能を有する部材であれば特に限定されず、従来公知の吸収型偏光子および反射型偏光子が挙げられる。
吸収型偏光子としては、ヨウ素系偏光子、二色性染料を利用した染料系偏光子、およびポリエン系偏光子などが用いられる。ヨウ素系偏光子および染料系偏光子には、塗布型偏光子と延伸型偏光子があり、いずれも適用できるが、ポリビニルアルコールにヨウ素または二色性染料を吸着させ、延伸して作製される偏光子が好ましい。
【００５８】
また、基材上にポリビニルアルコール層を形成した積層フィルムの状態で延伸および染色を施すことで偏光子を得る方法として、特許第５０４８１２０号公報、特許第５１４３９１８号公報、特許第５０４８１２０号公報、特許第４６９１２０５号公報、特許第４７５１４８１号公報、および、特許第４７５１４８６号公報に記載される方法が挙げられる。
【００５９】
なかでも、他の層との密着性がより優れる点で、ポリビニルアルコール系樹脂（−ＣＨ２−ＣＨＯＨ−を繰り返し単位として含むポリマー。特に、ポリビニルアルコールおよびエチレン−ビニルアルコール共重合体からなる群から選択される少なくとも１つ）を含む偏光子であることが好ましい。
【００６０】
直線偏光子の厚みは特に限定されないが、３〜６０μｍが好ましく、５〜３０μｍがより好ましく、５〜１５μｍがさらに好ましい。
【００６１】
加飾シートは、上述した、円偏光反射層、λ／４板Ａ、直線偏光子、および、λ／４板Ｂ以外の他の部材を有していてもよい。
例えば、加飾シートは、各層間の密着性を高めるために、貼合層をさらに有していてもよい。貼合層は、各部材間と貼り合わせられる物であれば、公知の各種の材料からなる貼合層が利用可能である。例えば、貼り合わせる際には流動性を有し、その後、固体になる、接着剤からなる層（接着剤層）でも、貼り合わせる際にゲル状（ゴム状）の柔らかい固体で、その後もゲル状の状態が変化しない、粘着剤からなる層（粘着剤層）でも、接着剤と粘着剤との両方の特徴を持った材料からなる層でもよい。貼合層の具体例としては、光学透明接着剤、光学透明両面テープ、および、紫外線硬化型樹脂が挙げられる。
なお、加飾シートにおいては、貼合層を設けずに、円偏光反射層、λ／４板Ａ、直線偏光子、および、λ／４板Ｂがそれぞれ直接接していてもよい。
【００６２】
加飾シートは、各層間に基材を有していてもよい。
基材の種類は特に限定されず、支持体、および、支持体上に配置された配向膜または下塗り層を有する積層体が挙げられる。
【００６３】
＜光学デバイス＞
本発明の光学デバイスは、上記加飾シートと、加飾シートを透過する光を利用する素子（外光を利用する素子）とを有する光学デバイスである。本発明の光学デバイスでは、上記加飾シートを用いることで、加飾シートを透過する光を利用する素子の表面などで反射する光が光学デバイスの外まで達しないようにすることで、加飾シートを透過する光を利用する素子をより認識しづらくできる。
なお、光学デバイスにおいては、視認側に円偏光反射層が位置するように、加飾シートを配置する。
【００６４】
なお、加飾シートは、加飾シートを透過する光を利用する素子の表面上に直接配置してもよく、所定の間隔を設け、離間して配置してもよい。
【００６５】
（加飾シートを透過する光を利用する素子）
加飾シートを透過する光を利用する素子は特に限定されず、撮像素子およびセンサーなどの様々な素子が挙げられる。
【００６６】
＜画像表示装置＞
本発明の画像表示装置は、上記加飾シートと、画像表示素子とを有する画像表示装置である。
なお、画像表示装置においては、視認側に円偏光反射層が位置するように、加飾シートを配置する。
【００６７】
（画像表示素子）
画像表示素子は通常用いられる画像表示素子であれば特に限定されず、液晶セルおよび有機ＥＬ（エレクトロルミネッセンス）表示素子などの各種表示素子が挙げられる。
【実施例】
【００６８】
以下、実施例に基づいて本発明を具体的に説明する。以下の実施例に示す材料、試薬、物質量とその割合、および、操作などは本発明の趣旨から逸脱しない限り適宜変更できる。従って、本発明は以下の実施例に限定されるものではない。【００６９】
＜実施例１＞
（透明支持体１の作製）
下記の成分をミキシングタンクに投入し、加熱しながら攪拌して、エア層用セルロースエステル溶液を調製した。【００７０】
エア層用セルロースエステル溶液の組成
・セルロースエステル（アセチル置換度２．８６）          １００質量部
・式（Ｒ−Ｉ）の糖エステル化合物                            ３質量部
・式（Ｒ−ＩＩ）の糖エステル化合物                          １質量部
・下記紫外線吸収剤                                      ２．４質量部
・シリカ粒子分散液（平均粒径１６ｎｍ）  "ＡＥＲＯＳＩＬ  Ｒ９７２"
日本アエロジル（株）製                            ０．０２６質量部
・メチレンクロライド                                    ３３９質量部
・メタノール                                              ７４質量部
・ブタノール                                                ３質量部【００７１】
【化１】
2018212347.tif 000003
【００７２】
【化２】
2018212347.tif 000004
【００７３】
【化３】
2018212347.tif 000005
【００７４】
下記の成分をミキシングタンクに投入し、加熱しながら攪拌して、ドラム層用セルロースエステル溶液を調製した。【００７５】
ドラム層用セルロースエステル溶液の組成
・セルロースエステル（アセチル置換度２．８６）          １００質量部
・式（Ｒ−Ｉ）の糖エステル化合物                            ３質量部
・式（Ｒ−ＩＩ）の糖エステル化合物                          １質量部
・上記紫外線吸収剤                                      ２．４質量部
・シリカ粒子分散液（平均粒径１６ｎｍ）  "ＡＥＲＯＳＩＬ  Ｒ９７２"、
日本アエロジル（株）製                            ０．０９１質量部
・メチレンクロライド                                    ３３９質量部
・メタノール                                              ７４質量部
・ブタノール                                                ３質量部【００７６】
下記の成分をミキシングタンクに投入し、加熱しながら攪拌して、コア層用セルロースエステル溶液を調製した。【００７７】
コア層用セルロースエステル溶液の組成
・セルロースエステル（アセチル置換度２．８６）          １００質量部
・式（Ｒ−ＩＩ）の糖エステル化合物                      ８．３質量部
・式（Ｒ−ＩＩ）の糖エステル化合物                      ２．８質量部
・上記紫外線吸収剤                                      ２．４質量部
・メチレンクロライド                                    ２６６質量部
・メタノール                                              ５８質量部
・ブタノール                                            ２．６質量部【００７８】
流延ダイとして、共流延用に調整したフィードブロックを装備して、３層構造のフィルムを成形できるようにした装置を用いた。上記エア層用セルロースエステル溶液、コア層用セルロースエステル溶液、および、ドラム層用セルロースエステル溶液を流延口から−７℃に冷却した直径３ｍのドラム（鏡面ステンレス支持体）上に共流延した。このとき、厚みの比がエア層／コア層／ドラム層＝７／９０／３となるように各ドープの流量を調整した。なお、ドラム上で３４℃の乾燥風を２７０ｍ３／分であてた。
そして、流延部の終点部から５０ｃｍ手前で、流延して回転してきたセルロースエステルフィルムをドラムから剥ぎ取った後、両端をピンテンターでクリップした。剥離の際、搬送方向（長手方向）に沿って、セルロースエステルフィルムを５％延伸した。【００７９】
ピンテンターで保持されたセルロースエステルウェブを乾燥ゾーンに搬送した。始めの乾燥では４５℃の乾燥風を送風し、次に１１０℃で５分間乾燥した。このとき、セルロースエステルウェブを幅手方向に倍率を１０％で延伸しながら搬送した。
ピンテンターからウェブを離脱させた後、ピンテンターで保持されていた部分を連続的に切り取り、ウェブの幅方向両端部に１５ｍｍの幅で１０μｍの高さの凹凸をつけた。このときのウェブの幅は１６１０ｍｍであった。得られたウェブを搬送方向に２１０Ｎの引っ張り応力の付加をかけながら、１４０℃で１０分間乾燥した。さらに、ウェブが所望の幅になるように幅方向端部を連続的に切り取り、膜厚４１μｍのセルロースエステルフィルムを作製した。
このフィルムを、透明支持体１とする。【００８０】
（下塗り層の作製）
透明支持体１の表面に、下記の組成の下塗り層塗布液１を＃３．６のワイヤーバーコーターで塗布した。その後、下塗り層塗布液が塗布された透明支持体１を、４５℃で６０秒間乾燥し、２５℃にて紫外線照射装置により５００ｍＪ／ｃｍ２の紫外線を照射して、下塗り層付き透明支持体１を作製した。【００８１】
（下塗り層塗布液１）
・ＫＡＹＡＲＡＤ  ＰＥＴ３０（日本化薬（株）製）        １００質量部
・ＩＲＧＡＣＵＲＥ ９０７ (チバガイギー社製)                ３質量部
・カヤキュアーＤＥＴＸ（日本化薬（株）製）                  １質量部
・下記構造の界面活性剤Ｆ１                            ０．０１質量部
・メチルイソブチルケトン                                ２４３質量部【００８２】
界面活性剤Ｆ１【００８３】
【化４】
2018212347.tif 000006
【００８４】
（コレステリック液晶層Ｂ１の作製）
下記に示す成分を２５℃に保温された容器中にて攪拌して、コレステリック液晶層用塗布液Ｂ１を調製した。【００８５】
（コレステリック液晶層用塗布液Ｂ１）
・メチルエチルケトン                                    ２５８質量部
・下記の棒状液晶性化合物の混合物Ｌ１                    １００質量部
・ＩＲＧＡＣＵＲＥ ９０７ (チバガイギー社製)                ３質量部
・カヤキュアーＤＥＴＸ（日本化薬（株）製）                  １質量部
・下記構造のキラル剤Ａ                                ６．７１質量部
・上記構造の界面活性剤Ｆ１                            ０．０３質量部
・下記構造の界面活性剤Ｆ２                            ０．０７質量部【００８６】
棒状液晶性化合物の混合物Ｌ１【００８７】
【化５】
2018212347.tif 000007
【００８８】
数値は質量％である。また、Ｒは酸素原子で結合する基である。【００８９】
キラル剤Ａ【００９０】
【化６】
2018212347.tif 000008
【００９１】
界面活性剤Ｆ２【００９２】
【化７】
2018212347.tif 000009
【００９３】
コレステリック液晶層用塗布液Ｂ１は、選択反射波長４５０ｎｍの光を反射するコレステリック液晶層を形成する材料である。また、コレステリック液晶層用塗布液Ｂ１は、右円偏光を反射する反射層を形成する材料である。すなわち、コレステリック液晶層用塗布液Ｂ１は、右偏光青色を反射するための材料である。【００９４】
下塗り層付き透明支持体１の表面に、コレステリック液晶層用塗布液Ｂ１を＃８．０のワイヤーバーコーターで塗布した。その後、得られた透明支持体１を９５℃で６０秒間乾燥し、２５℃にて紫外線照射装置により５００ｍＪ／ｃｍ２の紫外線を照射して、選択反射波長４５０ｎｍの光を反射するコレステリック液晶層Ｂ１を作製した。【００９５】
（コレステリック液晶層Ｇ１の作製）
コレステリック液晶層用塗布液Ｂ１を調製において、キラル剤Ａの添加量を５．４８質量部に変更した以外は、上記コレステリック液晶層用塗布液Ｂ１と同様の組成にて、コレステリック液晶層用塗布液Ｇ１を調製した。【００９６】
コレステリック液晶層用塗布液Ｇ１は、選択反射波長５５０ｎｍの光を反射するコレステリック液晶層を形成する材料である。また、コレステリック液晶層用塗布液Ｇ１は、右円偏光を反射する反射層を形成する材料である。すなわち、コレステリック液晶層用塗布液Ｇ１は、右偏光緑色を反射するための材料である。【００９７】
下塗り層付き透明支持体１の表面に、コレステリック液晶層用塗布液Ｇ１を＃９．０のワイヤーバーコーターで塗布した。その後、得られた透明支持体１を９５℃で６０秒間乾燥し、２５℃にて紫外線照射装置により５００ｍＪ／ｃｍ２の紫外線を照射して、選択反射波長５５０ｎｍの光を反射するコレステリック液晶層Ｇ１を作製した。【００９８】
（コレステリック液晶層Ｒ１の作製）
コレステリック液晶層用塗布液Ｂ１を調製において、キラル剤Ａの添加量を４．７８質量部に変更した以外、上記コレステリック液晶層用塗布液Ｂ１と同様の組成にて、コレステリック液晶層用塗布液Ｒ１を調製した。【００９９】
コレステリック液晶層用塗布液Ｒ１は、選択反射波長６３０ｎｍの光を反射するコレステリック液晶層を形成する材料である。また、コレステリック液晶層用塗布液Ｒ１は、右円偏光を反射する反射層を形成する材料である。すなわち、コレステリック液晶層用塗布液Ｒ１は、右偏光赤色を反射するための材料である。【０１００】
下塗り層付き透明支持体１の表面に、コレステリック液晶層用塗布液Ｒ１を＃１０．０のワイヤーバーコーターで塗布した。その後、得られた透明支持体１を９５℃で６０秒間乾燥し、２５℃にて紫外線照射装置により５００ｍＪ／ｃｍ２の紫外線を照射して、選択反射波長６３０ｎｍの光を反射するコレステリック液晶層Ｒ１を作製した。【０１０１】
コレステリック液晶層Ｒ１の液晶層側に粘着剤ＳＫ２０５７（綜研化学製）を用いて、コレステリック液晶層Ｇ１の支持体側を貼り合わせた。さらに、コレステリック液晶層Ｇ１の液晶層側に粘着剤ＳＫ２０５７（綜研化学製）を用いて、コレステリック液晶層Ｂ１の支持体側を貼り合わせることで、円偏光反射層１を作製した。【０１０２】
（λ／４板の作製）
特開２０１２−１８３９６号公報の実施例（［０２７２］〜［０２８２］）を参考に、支持体として透明支持体１を用いて、その上に配向膜と光学異方性層とを形成し、λ／４板を作製した。λ／４板のＲｅ（５５０）およびＲｔｈ（５５０）は、それぞれ１３０ｎｍおよび−５ｎｍであった。【０１０３】
（加飾シートの作製）
厚さ８０μｍのポリビニルアルコール（ＰＶＡ）フィルムを、ヨウ素濃度０．０５質量％のヨウ素水溶液中に３０℃で６０秒間浸漬して染色し、次いで、ホウ酸濃度４質量％濃度のホウ酸水溶液中に６０秒間浸漬している間に、フィルムを元の長さの５倍に縦延伸した後、５０℃で４分間乾燥させて、厚さ２０μｍの偏光子１を得た。
上記で作製したλ／４板を、１．５モル／リットルで５５℃の水酸化ナトリウム水溶液中に浸漬した後、水で十分に水酸化ナトリウムを洗い流した。その後、０．００５モル／リットルで３５℃の希硫酸水溶液に１分間浸漬した後、水に浸漬し、希硫酸水溶液を十分に洗い流した。最後に試料を１２０℃で十分に乾燥させた。λ／４板を２枚用意し、支持体側が偏光子面となるように、偏光子１を挟んで貼り合せ、積層体１を作製した。
次に、上記作製した円偏光反射層１を構成するコレステリック液晶層Ｒ１の支持体側に、粘着剤ＳＫ２０５７（綜研化学製）を用いて、積層体１を貼り合わせることで、加飾シート１を作製した。
ここで、偏光子１の吸収軸と２枚のλ／４板の遅相軸とのなす角度は、それぞれ４５°であった。なお、円偏光反射層側のλ／４板から直線偏光子を観察した際に、直線偏光子の吸収軸が円偏光反射層側のλ／４板の遅相軸から反時計まわりに４５°となるような角度に配置されていた。【０１０４】
＜実施例２＞
ワイヤーバーコーターの番手を変更して、各コレステリック液晶層の厚みを変更した以外は、実施例１と同様の方法で、加飾シート２を作製した。【０１０５】
＜実施例３＞
（コレステリック液晶層ＩＲ３の作製）
実施例１のコレステリック液晶層用塗布液Ｂ１を調製において、キラル剤Ａの添加量を４．０１質量部に変更した以外は、上記コレステリック液晶層用塗布液Ｂ１と同様の組成にて、コレステリック液晶層用塗布液ＩＲ３を調製した。【０１０６】
コレステリック液晶層用塗布液ＩＲ３は、選択反射波長７５０ｎｍの光を反射するコレステリック液晶層を形成する材料である。また、コレステリック液晶層用塗布液ＩＲ３は、右円偏光を反射する反射層を形成する材料である。すなわち、コレステリック液晶層用塗布液ＩＲ３は、右偏光の赤外光を反射するための材料である。【０１０７】
下塗り層付き透明支持体１の表面に、コレステリック液晶層用塗布液ＩＲ３を＃１０．０のワイヤーバーコーターで塗布した。その後、得られた透明支持体１を９５℃で６０秒間乾燥し、２５℃にて紫外線照射装置により５００ｍＪ／ｃｍ２の紫外線を照射して、選択反射波長７５０ｎｍの光を反射するコレステリック液晶層ＩＲ３を作製した。【０１０８】
（加飾シート３の作製）
円偏光反射層１を構成するコレステリック液晶層Ｒ１の支持体側に、粘着剤ＳＫ２０５７（綜研化学製）を用いて、コレステリック液晶層ＩＲ３の液晶層側を貼り合わせて、円偏光反射層３を作製した。さらに、円偏光反射層３のコレステリック液晶層ＩＲ３の支持体側に、粘着剤ＳＫ２０５７（綜研化学製）を用いて、積層体１を貼り合わせることで、加飾シート３を作製した。【０１０９】
＜実施例４＞
コレステリック液晶層に使用する界面活性剤Ｆ１の添加量を０．０１質量部に変更し、さらに界面活性剤Ｆ２の添加量を０．０２質量部に変更した以外は、実施例１と同様の方法で、加飾シート４を作製した。【０１１０】
＜実施例５＞
下塗り層塗布液１を下記の下塗り層塗布液５に変更した以外は、実施例１と同様の方法で、加飾シート５を作製した。【０１１１】
（下塗り層塗布液５）
・下記構造のブレンマーＧＬＭ（日油社製）                １００質量部
・ＩＲＧＡＣＵＲＥ ９０７ (チバガイギー社製)                ３質量部
・カヤキュアーＤＥＴＸ（日本化薬（株）製）                  １質量部
・上記構造の界面活性剤Ｆ１                            ０．０１質量部
・メチルイソブチルケトン                                ２４３質量部【０１１２】
ブレンマーＧＬＭ【０１１３】
【化８】
2018212347.tif 000010
【０１１４】
＜実施例６＞
下塗り層付き透明支持体１を下記の下塗り層付き透明支持体６に変更した以外は、実施例１と同様の方法で、加飾シート６を作製した。【０１１５】
（下塗り層付き透明支持体６の作製）
透明支持体１の表面に、下記の組成の下塗り層塗布液６を＃１６のワイヤーバーコーターで塗布した。その後、得られた支持体１を６０℃で６０秒間、さらに９０℃で１５０秒間乾燥した。次に、塗布面側を、ラビングロールで搬送方向に平行な方向にクリアランス１．０ｍｍ、１０００回転／分で回転させてラビング処理を行うことで、下塗り層付き透明支持体６を作製した。【０１１６】
（下塗り層塗布液６）
・下記の変性ポリビニルアルコール                          １０質量部
・水                                                    ３７０質量部
・メタノール                                            １２０質量部
・グルタルアルデヒド（架橋剤）                          ０．５質量部【０１１７】
【化９】
2018212347.tif 000011
【０１１８】
＜実施例７＞
（コレステリック液晶層７の作製）
下記に示す成分を２５℃に保温された容器中にて攪拌して、コレステリック液晶層用塗布液Ｃｈ７を調製した。【０１１９】
（コレステリック液晶層用塗布液Ｃｈ７）
メチルエチルケトン                                  １９８．２質量部
上記の棒状液晶性化合物の混合物Ｌ１                      １００質量部
ＩＲＧＡＣＵＲＥ  ９０７  （チバガイギー社製）    ０．０３７５質量部
カヤキュアーＤＥＴＸ（日本化薬（株）製）          ０．０１２５質量部
下記構造のキラル剤Ｂ                                  ６．０６質量部
上記構造の界面活性剤Ｆ１                              ０．０３質量部
上記構造の界面活性剤Ｆ２                              ０．０７質量部【０１２０】
キラル剤Ｂ【０１２１】
【化１０】
2018212347.tif 000012
【０１２２】
下塗り層付き透明支持体１の表面に、コレステリック液晶層用塗布液Ｃｈ７を＃１６のワイヤーバーコーターで塗布した。その後、得られた透明支持体１を１０５℃で６０秒間乾燥し、酸素濃度２００ｐｐｍ以下、かつ、１００℃にて紫外線照射装置により１３０ｍＷ／ｃｍ２で５００ｍＪ／ｃｍ２の紫外線を照射して、円偏光反射層７を作製した。【０１２３】
円偏光反射層７は、膜厚方向で螺旋ピッチが変化しており、波長４５０ｎｍから波長６５０ｎｍの帯域にて、少なくとも反射率が４０％以上となる円偏光反射層であった。また、コレステリック液晶層用塗布液Ｃｈ７は、右円偏光を反射する反射層を形成する材料である。すなわち、コレステリック液晶層用塗布液Ｃｈ７は、波長４５０ｎｍから波長６５０ｎｍの右円偏光を反射するための材料である。【０１２４】
（加飾シート７の作製）
上記作製した円偏光反射層７の支持体側に、粘着剤ＳＫ２０５７（綜研化学製）を用いて、積層体１を貼り合わせることで、加飾シート７を作製した。【０１２５】
＜比較例１＞
実施例１と同様の方法で作製した円偏光反射層１を使用した。【０１２６】
＜比較例２＞
実施例１と同様の方法で作製した円偏光反射層１を用意した。さらに、円偏光反射層１を構成するコレステリック液晶層Ｒ１の支持体側に、粘着剤ＳＫ２０５７（綜研化学製）を用いて、上記λ／４板の光学異方性層側を貼り合わせることで、比較例２の加飾シートを作製した。【０１２７】
＜比較例３＞
実施例１の積層体１の作製において、λ／４板とＺ-ＴＡＣ（富士フイルム製）とを用意し、支持体側が偏光子面となるように、偏光子を挟んで貼り合せた以外は、積層体１と同様の方法で、積層体２を作製した。積層体２を、比較例３の加飾シートとして用いた。【０１２８】
＜比較例４＞
実施例１と同様の方法で作製した円偏光反射層１を用意し、円偏光反射層１を構成するコレステリック液晶層Ｒ１の支持体側に、粘着剤ＳＫ２０５７（綜研化学製）を用いて、上記積層体２のλ／４板側を貼り合わせることで、比較例４の加飾シートを作製した。【０１２９】
＜比較例５＞
コレステリック液晶層Ｇ１の厚みを変更した以外は、実施例１と同様の方法で、比較例５の加飾シートを作製した。【０１３０】
＜評価＞
実施例および比較例で作製した各加飾シートを用いて、測定および評価を行った結果を下記表１に示す。【０１３１】
（コレステリック液晶層の波打構造の測定）
断面ＳＥＭ写真において、コレステリック液晶層の両表面から１μｍ以内の膜厚内に位置するすべての縞模様を座標化し、膜と平行な方向に０．１２μｍ単位で、５５μｍに亘り各点の傾き（傾斜角度）を算出した。
各点の傾き（傾斜角度）は、各点を中心に±０．３μｍ（０．６μｍ分）の座標データから計算される傾き（傾斜角度）である。これらの傾き（傾斜角度）の絶対値が５°以上の領域Ｍが少なくとも一つ存在し、領域Ｍを挟み、最も近い位置にある、２点の傾斜角度０°の山または谷が特定できる場合を「波打ち有」と表記した。上記「波打ち有」と判断される構造（波打構造）が観察されない場合を「波打ち無」と表記した。
なお、後述する表１中において「波打ち有」と記載される場合、円偏光反射層に含まれるすべてのコレステリック液晶層において波打構造があることを表す。また、後述する表１中において「波打ち無」と記載される場合、円偏光反射層に含まれるすべてのコレステリック液晶層において波打構造があることを表す。【０１３２】
（カメラの視認性の評価）
センサーとしてｉＰｈｏｎｅ（登録商標）７（Ａｐｐｌｅ）を用意し、センサー１として使用した。センサー１と、１面が開口し、５面が遮光された箱を用意し、遮光された箱の開口面に、カメラが外向きになるようにセンサー１を配置した。さらに、箱の一面を実施例または比較例の各加飾シートで覆い、センサー１の外側からの、正面、斜め２５°、および、斜め５０°の視認性を、下記観点で評価した。なお、各加飾シートの円偏光反射層側が視認側になるように配置した。
Ａ：正面、斜め２５°、および、斜め５０°のいずれからもカメラが視認されない。
Ｂ：正面からは視認されないが、斜め２５°および斜め５０°からはカメラの位置を認識していれば視認される。
Ｃ：正面および斜め２５°からは視認されないが、斜め５０°からはカメラの位置を認識していれば視認される。
Ｄ：正面、斜め２５°、および、斜め５０°のいずれからも視認される。【０１３３】
（カメラの顔認証の評価）
カメラの視認性の評価と同様の評価形態にて、センサー１のカメラが顔認証できるかを下記観点で評価した。
Ａ：カメラの撮像領域のいずれでも、顔認証が可能である。
Ｂ：カメラの顔認証が不可の場所が存在する。【０１３４】
（加飾シートの色味つきの評価）
カメラの視認性の評価と同様の評価形態にて、加飾シートを正面から斜め５０°の角度まで、斜めに見たときの、加飾シートの色味付きを評価した。色味変化が視認される場合のみ、視認される色味を記載した。【０１３５】
なお、表１中、「反射層１」は、円偏光反射層１に該当する。
「反射層２」は、円偏光反射層１中のコレステリック液晶層の厚みを変更した態様に該当する。
「反射層３」は、円偏光反射層１にさらにコレステリック液晶層ＩＲ３を積層した態様に該当する。
「反射層４」は、円偏光反射層１を形成する際に用いられるコレステリック液晶層用塗布液中の界面活性剤の使用量を変更した態様に該当する。
「反射層５」および「反射層６」は、円偏光反射層１を形成する際に用いられる下塗り層の種類を変更した態様に該当する。
「反射層７」は、円偏光反射層７に該当する。
「反射層８」は、円偏光反射層１中のコレステリック液晶層Ｇ１の厚みを変更した態様に該当する。【０１３６】
【表１】
2018212347.tif 000013
【０１３７】
表１に示すように、本発明の加飾シートを用いると、所望の効果が得られた。
なかでも、実施例６と他の実施例との比較より、Ｓ−Ｒ（６３０）、Ｓ−Ｒ（５５０）、および、Ｓ−Ｒ（４５０）がいずれも３０％以下の場合、より効果が優れることが確認された。
また、実施例５と他の実施例との比較より、円偏光反射層が式（Ａ１）〜式（Ｃ１）を満たす場合、より効果が優れることが確認された。
さらに、円偏光反射層が式（Ａ２）〜式（Ｃ２）を満たす場合、または、円偏光反射層のＩ−Ｒ（７５０）が３０％以上である場合、加飾シートの色味つきが抑制されることが確認された。
【符号の説明】
【０１３８】
１０    加飾シート
１２    円偏光反射層
１４    λ／４板Ａ
１６    直線偏光子
１８    λ／４板Ｂ
２０    第１コレステリック液晶層
２２    第２コレステリック液晶層
２４    第３コレステリック液晶層
【図１】
2018212347.tif 000014
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
円偏光反射層、λ／４板Ａ、直線偏光子、および、λ／４板Ｂをこの順に有し、
前記円偏光反射層が、波長選択反射性を有するコレステリック液晶層を複数有し、
いずれの前記コレステリック液晶層も右円偏光を反射するか、いずれの前記コレステリック液晶層も左円偏光を反射し、
波長λｎｍにおける積分反射率をＩ−Ｒ（λ）とした際に、
前記円偏光反射層のＩ−Ｒ（６３０）、Ｉ−Ｒ（５５０）、および、Ｉ−Ｒ（４５０）がいずれも３０％以上であり、
前記λ／４板Ａの遅相軸と前記直線偏光子の吸収軸とのなす角、および、前記λ／４板Ｂの遅相軸と前記直線偏光子の吸収軸とのなす角が、それぞれ４５°±１０°である、加飾シートであって、
前記円偏光反射層が右円偏光を反射する場合は、前記λ／４板Ａ側から前記直線偏光子を観察した際に、前記直線偏光子の吸収軸が前記λ／４板Ａの遅相軸から反時計まわりに４５°±１０°となるような角度に配置され、前記円偏光反射層が左円偏光を反射する場合は、前記λ／４板Ａ側から前記直線偏光子を観察した際に、前記直線偏光子の吸収軸が前記λ／４板Ａの遅相軸から時計まわりに４５°±１０°となるような角度に配置される、加飾シート。
【請求項２】
波長λｎｍにおける鏡面反射率をＳ−Ｒ（λ）とした際に、
前記円偏光反射層のＳ−Ｒ（６３０）、Ｓ−Ｒ（５５０）、および、Ｓ−Ｒ（４５０）がいずれも３０％以下である、請求項１に記載の加飾シート。
【請求項３】
前記円偏光反射層が式（Ａ１）〜式（Ｃ１）を満たす、請求項１または２に記載の加飾シート。
式（Ａ１）  Ｒ［４５，３５］（６３０）／Ｒ［４５，２０］（６３０）≦１０．０
式（Ｂ１）  Ｒ［４５，３５］（５５０）／Ｒ［４５，２０］（５５０）≦１０．０
式（Ｃ１）  Ｒ［４５，３５］（４５０）／Ｒ［４５，２０］（４５０）≦１０．０
ここで、Ｒ［４５，３５］（λ）は、前記円偏光反射層への極角４５°の入射光に対して、その入射光の方位角と１８０°ずれた方位角における極角３５°の受光角度で測定される、波長λにおける反射率を表し、
Ｒ［４５，２０］（λ）は、前記円偏光反射層への極角４５°の入射光に対して、その入射光の方位角と１８０°ずれた方位角における極角２０°の受光角度で測定される、波長λにおける反射率を表す。
【請求項４】
前記円偏光反射層が式（Ａ２）〜式（Ｃ２）を満たす、請求項３に記載の加飾シート。
式（Ａ２）  Ｒ［４５，３５］（６３０）／Ｒ［４５，２０］（６３０）≦４．０
式（Ｂ２）  Ｒ［４５，３５］（５５０）／Ｒ［４５，２０］（５５０）≦４．０
式（Ｃ２）  Ｒ［４５，３５］（４５０）／Ｒ［４５，２０］（４５０）≦４．０
【請求項５】
前記円偏光反射層が、異なる選択反射波長を有するコレステリック液晶層を複数有し、
複数の前記コレステリック液晶層の選択反射波長が、前記直線偏光子側から順に短波化する、請求項１〜４のいずれか１項に記載の加飾シート。
【請求項６】
波長λｎｍにおける積分反射率をＩ−Ｒ（λ）とした際に、
前記円偏光反射層のＩ−Ｒ（７５０）が３０％以上である、請求項１〜５のいずれか１項に記載の加飾シート。
【請求項７】
請求項１〜６のいずれか１項に記載の加飾シートと、前記加飾シートを透過する光を利用する素子とを有する、光学デバイスであって、視認側に前記円偏光反射層が位置するように前記加飾シートを配置する、光学デバイス。
【請求項８】
請求項１〜６のいずれか１項に記載の加飾シートが、前記加飾シートを透過する光を利用する素子の表面上に配置される、請求項７に記載の光学デバイス。
【請求項９】
前記加飾シートを透過する光を利用する素子が撮像素子である、請求項７または８に記載の光学デバイス。
【請求項１０】
請求項１〜６のいずれか１項に記載の加飾シートと、画像表示素子とを有する、画像表示装置。
【国際調査報告】
2018212347.tif 000015
2018212347.tif 000016
2018212347.tif 000017
2018212347.tif 000018